СПОСОБ ПОЛУЧЕНИЯ КВАРЦЕВОЙ КЕРАМИКИ С ПОНИЖЕННОЙ ТЕМПЕРАТУРОЙ ОБЖИГА

Способ получения кварцевой керамики с пониженной температурой обжига и изделий из нее, включающий приготовление водного шликера кварцевого стекла, введение в него бескислородных борсодержащих активаторов спекания, например в виде порошка нитрида бора, перемешивание в шаровой мельнице, формование заготовок изделий методом водного шликерного литья, сушку и обжиг в воздушной среде, отличающийся тем, что борсодержащую добавку вводят в количестве 0,3-0,5% вес, а обжиг осуществляют в два этапа, сначала нагревают до температуры 800-1000°С и выдерживают в течение 1-3 ч для прогрева всего изделия и окисления борсодержащей добавки, затем температуру поднимают до 1150-1200°С, выдерживают в течение 1-3 ч и производят изотермическое спекание, при этом скорость подъема температуры и охлаждения печи в области температур выше 1000°С должна быть не ниже 250-300°С/ч.